СПОСОБ ГЕРМЕТИЗАЦИИ ПОЛЫХ МНОГОСТЕННЫХ ПАНЕЛЕЙ И ПАНЕЛИ, ИЗГОТАВЛИВАЕМЫЕ ТАКИМ СПОСОБОМ

1. Способ герметизации открытой кромки/кромок (3) многостенной панели (1), изготовленной из термопластического полимера, с помощью отдельно подготовленного слоя из термопластического полимера (2), отличающийся тем, что он содержит следующие этапы:
- выбор полимерного слоя (2), имеющего ширину (W), превышающую толщину (Т) кромки/кромок упомянутой панели,
- приваривание упомянутого полимерного слоя к кромке (кромкам) (3) упомянутой панели с обеспечением выступающих участков (8, 9) упомянутого слоя (2), по меньшей мере, с одной стороны упомянутой панели (1), и
- удаление, по меньшей мере, части упомянутых выступающих участков (8, 9) с герметизированной панели.
2. Способ по п.1, в котором упомянутая панель (1) является профилированной панелью и упомянутая ширина (W) полимерного слоя (2) больше, чем толщина (Т) панели и, по меньшей мере, равна максимальной общей толщине (L) упомянутой профилированной панели (1а).
3. Способ по п.1, в котором упомянутый полимерный слой (2) термически приварен к упомянутой панели (1) нагревательным элементом (16), покрытым материалом с низкой адгезией.
4. Способ по п.2, в котором упомянутый полимерный слой (2) термически приварен к упомянутой панели (1) нагревательным элементом (16), покрытым материалом с низкой адгезией.
5. Способ по любому из пп.1-4, в котором упомянутый полимерный слой представляет собой пленку или ленту (2), имеющую толщину в пределах от 200 до 2000 мкм.
6. Способ по любому из пп.1-4, в котором отношение (W/T) ширины полимерного слоя (W) и толщины (Т) упомянутой панели находится в пределах от 1,04 до 40,0.
7. Способ по п.5, в котором отношение (W/T) ширины полимерного слоя (W) и толщины (Т) упомянутой панели находится в пределах от 1,04 до 40,0.
8. Способ по п.6, в котором упомянутая панель является плоской панелью (1) и упомянутое отношение W/T находится в пределах от 1,20 до 2,0.
9. Способ по п.7, в котором упомянутая панель является плоской панелью (1) и упомянутое отношение W/T находится в пределах от 1,20 до 2,0.
10. Полая многостенная полимерная панель (1), полученная способом по любому из пп.1-6, отличающаяся тем, что толщина упомянутого полимерного слоя (2), по меньшей мере, на 20% меньше, чем толщина наружных стенок (4, 5) указанной панели.
11. Панель по п.10, в которой, по меньшей мере, имеется часть (8, 9) упомянутого полимерного слоя (2), выступающая за кромку (3) панели (1).
12. Устройство для приваривания полимерного слоя (2) к открытой кромке/кромкам (3) полой многостенной панели (1), содержащее средства (7, 13) для закрепления упомянутых панелей (1) в определенной позиции и средство (16) для приваривания, отличающееся тем, что оно дополнительно содержит средство для расположения полимерного слоя (2) между упомянутой панелью (1) и упомянутым средством (16) для приваривания и средство (12) для удаления, по меньшей мере, части участков (8, 9) полимерного слоя (2), выступающих за упомянутую панель (1).
13. Устройство по п.12, в котором упомянутое средство для удаления (12) расположено на расстоянии от упомянутого средства для приваривания (16).